"基材層と、第1ナノ繊維を含む第1ナノ繊維層と、第2ナノ繊維及び無機粒子を含む第2ナノ繊維層とを有し、基材層、前記第1ナノ繊維層及び前記第2ナノ繊維層は、前記基材層、前記第1ナノ繊維層、前記第2ナノ繊維層の順番で積層され、前記基材層と前記第2ナノ繊維層とは、前記第1ナノ繊維により接合されていることを特徴とするセパレーター。請求項1に記載のセパレーターにおいて、前記第1ナノ繊維は、熱接合性を有する樹脂からなり、前記基材層と前記第2ナノ繊維層とは、少なくとも一部が熱で溶融した第1ナノ繊維により接合されていることを特徴とするセパレーター。請求項2に記載のセパレーターにおいて、前記熱接合性を有する樹脂の融点は、前記基材層を構成する材料の融点及び前記第2ナノ繊維層を構成する材料の融点のいずれよりも低いことを特徴とするセパレーター。請求項3に記載のセパレーターにおいて、前記熱接合性を有する樹脂の融点は、前記基材層を構成する材料の融点及び前記第2ナノ繊維層を構成する材料の融点のいずれよりも10°C以上低いことを特徴とするセパレーター。請求項2~4のいずれかに記載のセパレーターにおいて、前記第1ナノ繊維の平均径は、50nm~1000nmの範囲内にあることを特徴とするセパレーター請求項2~5のいずれかに記載のセパレーターにおいて、前記第2ナノ繊維の平均径は、前記第1ナノ繊維の平均径よりも大きく、かつ、80nm~3000nmの範囲内にあることを特徴とするセパレーター。請求項1に記載のセパレーターにおいて、前記第1ナノ繊維は、所定の溶媒に対して溶解性を有する樹脂からなり、前記基材層と前記第2ナノ繊維層とは、少なくとも一部が前記所定の溶媒で溶解した第1ナノ繊維により接合されていることを特徴とするセパレーター。請求項1~7のいずれかに記載のセパレーターにおいて、前記第1ナノ繊維層は、前記第2ナノ繊維層よりも薄いことを特徴とするセパレーター。請求項1~8のいずれかに記載のセパレーターにおいて、前記第1ナノ繊維及び前記第2ナノ繊維は、電界紡糸法により得られたものであることを特徴とするセパレーター。請求項1~9に記載のセパレーターにおいて、前記無機粒子の平均径は、5nm~1000nmの範囲内にあることを特徴とするセパレーター。請求項1~10のいずれかに記載のセパレーターにおいて、前記無機粒子は、無機酸化物、無機窒化物又は無機炭化物からなることを特徴とするセパレーター。電界紡糸法により、第1ナノ繊維の原料を溶解したポリマー溶液を用いて、基材層における一方の面に前記第1ナノ繊維を含む第1ナノ繊維層を形成する機構を有する第1電界紡糸装置と、電界紡糸法により、第2ナノ繊維の原料を溶解したポリマー溶液に無機粒子を混合した混合ポリマー溶液を用いて、前記第1ナノ繊維層の表面に、前記第2ナノ繊維及び前記無機粒子を含む第2ナノ繊維層を形成する機構を有する第2電界紡糸装置と、前記第1ナノ繊維により前記基材層と前記第2ナノ繊維層とを接合する接合装置とを備えることを特徴とするセパレーター製造装置。電界紡糸法により、第1ナノ繊維の原料を溶解したポリマー溶液を用いて、基材層における一方の面に前記第1ナノ繊維を含む第1ナノ繊維層を形成する機構を有する第1電界紡糸装置と、電界紡糸法により、第2ナノ繊維の原料を溶解したポリマー溶液を用いて、前記第1ナノ繊維層の表面に前記第2ナノ繊維を含む層を形成する機構を有し、かつ、前記第2ナノ繊維を含む層の形成中又は形成後に前記第2ナノ繊維を含む層に無機粒子を含ませ、前記第2ナノ繊維を含む層を前記第2ナノ繊維及び前記無機粒子を含む第2ナノ繊維層とする機構を有する第2電界紡糸装置と、前記第1ナノ繊維により前記基材層と前記第2ナノ繊維層とを接合する接合装置とを備えることを特徴とするセパレーター製造装置。電界紡糸法により、第1ナノ繊維の原料を溶解したポリマー溶液を用いて、基材層における一方の面に前記第1ナノ繊維を含む第1ナノ繊維層を形成する機構を有する第1電界紡糸装置と、電界紡糸法により、第2ナノ繊維の原料を溶解したポリマー溶液を用いて、前記第1ナノ繊維層の表面に前記第2ナノ繊維を含む層を形成する機構を有する第2電界紡糸装置と、前記第2ナノ繊維を含む層に無機粒子をさらに含ませ、前記第2ナノ繊維を含む層を前記第2ナノ繊維及び前記無機粒子を含む第2ナノ繊維層とする機構を有する無機粒子含有化装置と、前記第1ナノ繊維により前記基材層と前記第2ナノ繊維層とを接合する接合装置とを備えることを特徴とするセパレーター製造装置。電界紡糸法により、第1ナノ繊維の原料を溶解したポリマー溶液を用いて、基材層における一方の面に前記第1ナノ繊維を含む第1ナノ繊維層を形成する機構を有する第1電界紡糸装置と、電界紡糸法により、第2ナノ繊維の原料を溶解したポリマー溶液を用いて、前記第1ナノ繊維層の表面に前記第2ナノ繊維を含む層を形成する機構を有する第2電界紡糸装置と、前記第1ナノ繊維により前記基材層と前記第2ナノ繊維を含む層とを接合する接合装置と、前記第2ナノ繊維を含む層に無機粒子を含ませ、前記第2ナノ繊維を含む層を前記第2ナノ繊維及び前記無機粒子を含む第2ナノ繊維層とする機構を有する無機粒子含有化装置とを備えることを特徴とするセパレーター製造装置。請求項12~15のいずれかに記載のセパレーター製造装置において、前記接合装置は、前記基材層と、前記第1ナノ繊維層と、前記第2ナノ繊維層又は前記第2ナノ繊維を含む層とを積層した状態で熱圧着する熱接合装置からなることを特徴とするセパレーター製造装置。基材層を準備する基材層準備工程と、電界紡糸法により、第1ナノ繊維の原料を溶解したポリマー溶液を用いて、前記基材層における一方の面に前記第1ナノ繊維を含む第1ナノ繊維層を形成する第1電界紡糸工程と、電界紡糸法により、第2ナノ繊維の原料を溶解したポリマー溶液に無機粒子を混合した混合ポリマー溶液を用いて、前記第1ナノ繊維層の表面に、前記第2ナノ繊維及び前記無機粒子を含む第2ナノ繊維層を形成する第2電界紡糸工程と、前記第1ナノ繊維により前記基材層と前記第2ナノ繊維層とを接合する接合工程とをこの順番で含むことを特徴とするセパレーター製造方法。基材層を準備する基材層準備工程と、電界紡糸法により、第1ナノ繊維の原料を溶解したポリマー溶液を用いて、前記基材層における一方の面に前記第1ナノ繊維を含む第1ナノ繊維層を形成する第1電界紡糸工程と、電界紡糸法により、第2ナノ繊維の原料を溶解したポリマー溶液を用いて、前記第1ナノ繊維層の表面に前記第2ナノ繊維を含む層を形成し、かつ、前記第2ナノ繊維を含む層の形成中又は形成後に前記第2ナノ繊維を含む層に無機粒子を含ませ、前記第2ナノ繊維を含む層を前記第2ナノ繊維及び前記無機粒子を含む第2ナノ繊維層とする第2電界紡糸工程と、前記第1ナノ繊維により前記基材層と前記第2ナノ繊維層とを接合する接合工程とをこの順番で含むことを特徴とするセパレーター製造方法。基材層を準備する基材層準備工程と、電界紡糸法により、第1ナノ繊維の原料を溶解したポリマー溶液を用いて、前記基材層における一方の面に前記第1ナノ繊維を含む第1ナノ繊維層を形成する第1電界紡糸工程と、電界紡糸法により、第2ナノ繊維の原料を溶解したポリマー溶液を用いて、前記第1ナノ繊維層の表面に前記第2ナノ繊維を含む層を形成する第2電界紡糸工程と、前記第2ナノ繊維を含む層に無機粒子をさらに含ませ、前記第2ナノ繊維を含む層を前記第2ナノ繊維及び前記無機粒子を含む第2ナノ繊維層とする無機粒子含有化工程と、前記第1ナノ繊維により前記基材層と前記第2ナノ繊維層とを接合する接合工程とをこの順番で含むことを特徴とするセパレーター製造方法。基材層を準備する基材層準備工程と、電界紡糸法により、第1ナノ繊維の原料を溶解したポリマー溶液を用いて、前記基材層における一方の面に前記第1ナノ繊維を含む第1ナノ繊維層を形成する第1電界紡糸工程と、電界紡糸法により、第2ナノ繊維の原料を溶解したポリマー溶液を用いて、前記第1ナノ繊維層の表面に前記第2ナノ繊維を含む層を形成する第2電界紡糸工程と、前記第1ナノ繊維により前記基材層と前記第2ナノ繊維を含む層とを接合する接合工程と、前記第2ナノ繊維を含む層に無機粒子をさらに含ませ、前記第2ナノ繊維を含む層を前記第2ナノ繊維及び前記無機粒子を含む第2ナノ繊維層とする無機粒子含有化工程とをこの順番で含むことを特徴とするセパレーター製造方法。請求項17~20のいずれかに記載のセパレーター製造方法において、前記接合工程は、前記基材層と、前記第1ナノ繊維層と、前記第2ナノ繊維層又は前記第2ナノ繊維を含む層とを積層した状態で熱圧着する熱接合工程であって、当該熱接合工程により前記第1ナノ繊維の少なくとも一部を熱で溶融させて前記基材層と前記第2ナノ繊維層とを前記第1ナノ繊維で接合することを特徴とするセパレーター製造方法。しかしながら、従来のセパレーターにおいては、基材層とナノ繊維層との結合強度が小さいため、ナノ繊維層がセパレーターの製造過程で剥離して損傷してしまうおそれがあるという問題がある。そこで、本発明は、上記した問題を解決するためになされたもので、ナノ繊維層がセパレーターの製造過程で剥離して損傷するのを抑制することが可能なセパレーターを提供することを目的とする。また、上記のようなセパレーターを製造することが可能なセパレーター製造装置を提供することを目的とする。さらにまた、上記のようなセパレーターを製造することが可能なセパレーター製造方法を提供することを目的とする。[1]本発明のセパレーターは、基材層と、第1ナノ繊維を含む第1ナノ繊維層と、第2ナノ繊維及び無機粒子を含む第2ナノ繊維層とを有し、前記基材層、前記第1ナノ繊維層及び前記第2ナノ繊維層は、前記基材層、前記第1ナノ繊維層、前記第2ナノ繊維層の順番で積層され、前記基材層と前記第2ナノ繊維層とは、前記第1ナノ繊維により接合されていることを特徴とする。このため、本発明のセパレーターによれば、基材層と第2ナノ繊維層とが第1ナノ繊維により接合されているため、基材層とナノ繊維層とが剥離するのを抑制することが可能となり、その結果、第2ナノ繊維層従来のナノ繊維層に相当がセパレーターの製造過程で剥離して損傷するのを抑制することが可能となる。また、本発明のセパレーターによれば、無機粒子を含む第2ナノ繊維層を有するため、従来のセパレーターと同様に、高い熱的安定性と、電解液に対する高い親和性とを有するセパレーターとすることが可能となる。また、本発明のセパレーターによれば、それぞれ異なる性質を有する基材層と第2ナノ繊維層とを用いることにより、従来のセパレーターと同様に、多様な性質を有するセパレーターとすることが可能となる。また、本発明のセパレーターによれば、基材層が有する性質に第2ナノ繊維層が有する性質広い表面積や微細な空隙等を付加することにより、従来のセパレーターと同様に、一層多様な性質を有するセパレーターとすることが可能となる。また、本発明のセパレーターによれば、基材層や第2ナノ繊維層と異なる性質を有する第1ナノ繊維層を用いることにより、セパレーターに第1ナノ繊維層が有する性質をさらに付加し、より一層多様な性質を有するセパレーターとすることが可能となる。また、本発明のセパレーターによれば、繊維の平均径や空隙が微細な第2ナノ繊維層を備えるため、従来のセパレーターと同様に、一般的な繊維層を有するセパレーターと比較して、高い電解液吸収性、低いイオン抵抗性及び高いデンドライト耐性を備え、さらに、総厚の薄いセパレーターとすることが可能となる。なお、本発明の第2ナノ繊維層は、上述したように、従来のセパレーターにおけるナノ繊維層に相当するものである。[2]本発明のセパレーターにおいては、前記第1ナノ繊維は、熱接合性を有する樹脂からなり、前記基材層と前記第2ナノ繊維層とは、少なくとも一部が熱で溶融した前記第1ナノ繊維により接合されていることが好ましい。このような構成とすることにより、基材層と第2ナノ繊維層とを加熱することにより容易に接合することが可能となる。なお、熱接合性を有する樹脂とは、いわゆる熱可塑性樹脂ポリエチレン、ポリプロピレン等に加え、ポリウレタンのように熱による接合性を有する樹脂も広く含めたもののことをいう。[3]本発明のセパレーターにおいては、前記熱接合性を有する樹脂の融点は、前記基材層を構成する材料の融点及び前記第2ナノ繊維層を構成する材料の融点のいずれよりも低いことが好ましい。このような構成とすることにより、基材層を構成する材料の融点及び第2ナノ繊維層を構成する材料の融点と熱接合性を有する樹脂の融点との間の温度で加熱することにより第1ナノ繊維を選択的に溶融することが可能となる。[4]本発明のセパレーターにおいては、前記熱接合性を有する樹脂の融点は、前記基材層を構成する材料の融点及び前記第2ナノ繊維層を構成する材料の融点のいずれよりも10°C以上低いことが好ましい。このような構成とすることにより、基材層を構成する材料の融点及び第2ナノ繊維層を構成する材料の融点と、熱接合性を有する樹脂の融点とに十分な差があるため、加熱することにより第1ナノ繊維を選択的に溶融することが容易に可能となる。[5]本発明のセパレーターにおいては、前記第1ナノ繊維の平均径は、50nm~1000nmの範囲内にあることが好ましい。このような構成とすることにより、基材層と第2ナノ繊維層とが十分な強度で接合された状態となり、かつ、セパレーターの通液性が低下するのを抑制することが可能となる。なお、本発明において、第1ナノ繊維の平均径を50nm~1000nmの範囲内にしたのは、当該平均径が50nmより小さい場合には基材層と第2ナノ繊維層とが十分な強度で接合された状態にならない場合があるためであり、当該平均径が1000nmより大きい場合にはセパレーターの通液性が低下してしまう場合があるためである。[6]本発明のセパレーターにおいては、前記第2ナノ繊維の平均径は、前記第1ナノ繊維の平均径よりも大きく、かつ、80nm~3000nmの範囲内にあることが好ましい。このような構成とすることにより、加熱することにより第2ナノ繊維が受ける影響を抑制し、かつ、ナノ繊維としての性質広い表面積や微細な空隙等を損なわないようにすることが可能となる。なお、本発明において、第2ナノ繊維の平均径を第1ナノ繊維の平均径よりも大きく、かつ、80nm~3000nmの範囲内にしたのは、当該平均径が第1ナノ繊維の平均径よりも小さい場合や80nmより小さい場合には加熱することにより第2ナノ繊維が受ける影響が大きくなる場合があるためであり、当該平均径が3000nmより大きい場合には第2ナノ繊維としての性質が損なわれる場合があるためである。[7]本発明のセパレーターにおいては、前記第1ナノ繊維は、所定の溶媒に対して溶解性を有する樹脂からなり、前記基材層と前記第2ナノ繊維層とは、少なくとも一部が前記所定の溶媒で溶解した第1ナノ繊維により接合されていることが好ましい。このような構成とすることにより、基材層と第2ナノ繊維層とを所定の溶媒を用いて容易に接合することが可能となる。[8]本発明のセパレーターにおいては、前記第1ナノ繊維層は、前記第2ナノ繊維層よりも薄いことが好ましい。このような構成とすることにより、セパレーターにおいてナノ繊維層が有する性質広い表面積や微細な空隙等を付加するのが主に第2ナノ繊維層となり、安定した性能を有するセパレーターとすることが可能となる。[9]本発明のセパレーターにおいては、前記第1ナノ繊維及び前記第2ナノ繊維は、電界紡糸法により得られたものであることが好ましい。このような構成とすることにより、所望の性質組成、厚さ、目付、各ナノ繊維の平均径、溶融温度、溶媒に対する溶解性等を有する第1ナノ繊維層及び第2ナノ繊維層を形成することが可能となる。[10]本発明のセパレーターにおいては、前記無機粒子の平均径は、5nm~1000nmの範囲内にあることが好ましい。このような構成とすることにより、無機粒子の取り扱いを容易なものとすることが可能となり、かつ、第2ナノ繊維層の空間構造が崩壊するのを抑制することが可能となる。なお、本発明において無機粒子の平均径を5nm~1000nmの範囲内としたのは、当該平均径が5nmより小さい場合には無機粒子の取り扱いが困難なものとなる場合があるためであり、当該平均径が1000nmより大きい場合には無機粒子の大きさに起因して第2ナノ繊維層の空間構造が崩壊してしまう場合があるためである。上記観点からは、無機粒子の平均径が8nm~500nmの範囲内にあることが一層好ましく、当該平均径が10nm~100nmの範囲内にあることがより一層好ましい。[11]本発明のセパレーターにおいては、前記無機粒子は、無機酸化物、無機窒化物又は無機炭化物からなることが好ましい。無機酸化物、無機窒化物及び無機炭化物は熱的安定性及び電解液に対する親和性が特に優れているため、上記のような構成とすることにより、一層高い熱的安定性と、電解液に対する一層高い親和性を有するセパレーターとすることが可能となる。無機酸化物、無機窒化物又は無機炭化物としては、非水系電解液に対して溶解度が低く、膨潤しにくいものを好適に用いることができる。上記のものの中では無機酸化物を好適に用いることができ、その具体例としては、シリカ、アルミナ及び二酸化チタンを挙げることができる。[12]本発明のセパレーター製造装置は、電界紡糸法により、第1ナノ繊維の原料を溶解したポリマー溶液を用いて、基材層における一方の面に前記第1ナノ繊維を含む第1ナノ繊維層を形成する機構を有する第1電界紡糸装置と、電界紡糸法により、第2ナノ繊維の原料を溶解したポリマー溶液に無機粒子を混合した混合ポリマー溶液を用いて、前記第1ナノ繊維層の表面に、前記第2ナノ繊維及び前記無機粒子を含む第2ナノ繊維層を形成する機構を有する第2電界紡糸装置と、前記第1ナノ繊維により前記基材層と前記第2ナノ繊維層とを接合する接合装置とを備えることを特徴とする。本発明のセパレーター製造装置によれば、上記したような本発明のセパレーターを製造することが可能となる。[13]本発明のセパレーター製造装置は、電界紡糸法により、第1ナノ繊維の原料を溶解したポリマー溶液を用いて、基材層における一方の面に前記第1ナノ繊維を含む第1ナノ繊維層を形成する機構を有する第1電界紡糸装置と、電界紡糸法により、第2ナノ繊維の原料を溶解したポリマー溶液を用いて、前記第1ナノ繊維層の表面に前記第2ナノ繊維を含む層を形成する機構を有し、かつ、前記第2ナノ繊維を含む層の形成中又は形成後に前記第2ナノ繊維を含む層に無機粒子を含ませ、前記第2ナノ繊維を含む層を前記第2ナノ繊維及び前記無機粒子を含む第2ナノ繊維層とする機構を有する第2電界紡糸装置と、前記第1ナノ繊維により前記基材層と前記第2ナノ繊維層とを接合する接合装置とを備えることを特徴とする。上記の本発明のセパレーター製造装置によっても、上記したような本発明のセパレーターを製造することが可能となる。[14]本発明のセパレーター製造装置は、電界紡糸法により、第1ナノ繊維の原料を溶解したポリマー溶液を用いて、基材層における一方の面に前記第1ナノ繊維を含む第1ナノ繊維層を形成する機構を有する第1電界紡糸装置と、電界紡糸法により、第2ナノ繊維の原料を溶解したポリマー溶液を用いて、前記第1ナノ繊維層の表面に前記第2ナノ繊維を含む層を形成する機構を有する第2電界紡糸装置と、前記第2ナノ繊維を含む層に無機粒子をさらに含ませ、前記第2ナノ繊維を含む層を前記第2ナノ繊維及び前記無機粒子を含む第2ナノ繊維層とする機構を有する無機粒子含有化装置と、前記第1ナノ繊維により前記基材層と前記第2ナノ繊維層とを接合する接合装置とを備えることを特徴とする。上記の本発明のセパレーター製造装置によっても、上記したような本発明のセパレーターを製造することが可能となる。[15]本発明のセパレーター製造装置は、電界紡糸法により、第1ナノ繊維の原料を溶解したポリマー溶液を用いて、基材層における一方の面に前記第1ナノ繊維を含む第1ナノ繊維層を形成する機構を有する第1電界紡糸装置と、電界紡糸法により、第2ナノ繊維の原料を溶解したポリマー溶液を用いて、前記第1ナノ繊維層の表面に前記第2ナノ繊維を含む層を形成する機構を有する第2電界紡糸装置と、前記第1ナノ繊維により前記基材層と前記第2ナノ繊維を含む層とを接合する接合装置と、前記第2ナノ繊維を含む層に無機粒子を含ませ、前記第2ナノ繊維を含む層を前記第2ナノ繊維及び前記無機粒子を含む第2ナノ繊維層とする機構を有する無機粒子含有化装置とを備えることを特徴とする。上記の本発明のセパレーター製造装置によっても、上記したような本発明のセパレーターを製造することが可能となる。[16]本発明のセパレーター製造装置においては、前記接合装置は、前記基材層と、前記第1ナノ繊維層と、前記第2ナノ繊維層又は前記第2ナノ繊維を含む層とを積層した状態で熱圧着する熱接合装置からなることが好ましい。このような構成とすることにより、熱接合性を有する樹脂からなる第1ナノ繊維を用いた場合において、基材層と第2ナノ繊維層とを加熱により接合することが可能となる。[17]本発明のセパレーター製造方法は、基材層を準備する基材層準備工程と、電界紡糸法により、第1ナノ繊維の原料を溶解したポリマー溶液を用いて、前記基材層における一方の面に前記第1ナノ繊維を含む第1ナノ繊維層を形成する第1電界紡糸工程と、電界紡糸法により、第2ナノ繊維の原料を溶解したポリマー溶液に無機粒子を混合した混合ポリマー溶液を用いて、前記第1ナノ繊維層の表面に、前記第2ナノ繊維及び前記無機粒子を含む第2ナノ繊維層を形成する第2電界紡糸工程と、前記第1ナノ繊維により前記基材層と前記第2ナノ繊維層とを接合する接合工程とをこの順番で含むことを特徴とする。本発明のセパレーター製造方法によれば、上記したような本発明のセパレーターを製造することが可能となる。[18]本発明のセパレーター製造方法は、基材層を準備する基材層準備工程と、電界紡糸法により、第1ナノ繊維の原料を溶解したポリマー溶液を用いて、前記基材層における一方の面に前記第1ナノ繊維を含む第1ナノ繊維層を形成する第1電界紡糸工程と、電界紡糸法により、第2ナノ繊維の原料を溶解したポリマー溶液を用いて、前記第1ナノ繊維層の表面に前記第2ナノ繊維を含む層を形成し、かつ、前記第2ナノ繊維を含む層の形成中又は形成後に前記第2ナノ繊維を含む層に無機粒子を含ませ、前記第2ナノ繊維を含む層を前記第2ナノ繊維及び前記無機粒子を含む第2ナノ繊維層とする第2電界紡糸工程と、前記第1ナノ繊維により前記基材層と前記第2ナノ繊維層とを接合する接合工程とをこの順番で含むことを特徴とする。上記の本発明のセパレーター製造方法によっても、上記したような本発明のセパレーターを製造することが可能となる。[19]本発明のセパレーターの製造方法は、基材層を準備する基材層準備工程と、電界紡糸法により、第1ナノ繊維の原料を溶解したポリマー溶液を用いて、前記基材層における一方の面に前記第1ナノ繊維を含む第1ナノ繊維層を形成する第1電界紡糸工程と、電界紡糸法により、第2ナノ繊維の原料を溶解したポリマー溶液を用いて、前記第1ナノ繊維層の表面に前記第2ナノ繊維を含む層を形成する第2電界紡糸工程と、前記第2ナノ繊維を含む層に無機粒子をさらに含ませ、前記第2ナノ繊維を含む層を前記第2ナノ繊維及び前記無機粒子を含む第2ナノ繊維層とする無機粒子含有化工程と、前記第1ナノ繊維により前記基材層と前記第2ナノ繊維層とを接合する接合工程とをこの順番で含むことを特徴とする。上記の本発明のセパレーター製造方法によっても、上記したような本発明のセパレーターを製造することが可能となる。[20]本発明のセパレーターの製造方法は、基材層を準備する基材層準備工程と、電界紡糸法により、第1ナノ繊維の原料を溶解したポリマー溶液を用いて、前記基材層における一方の面に前記第1ナノ繊維を含む第1ナノ繊維層を形成する第1電界紡糸工程と、電界紡糸法により、第2ナノ繊維の原料を溶解したポリマー溶液を用いて、前記第1ナノ繊維層の表面に前記第2ナノ繊維を含む層を形成する第2電界紡糸工程と、前記第1ナノ繊維により前記基材層と前記第2ナノ繊維を含む層とを接合する接合工程と、前記第2ナノ繊維を含む層に無機粒子をさらに含ませ、前記第2ナノ繊維を含む層を前記第2ナノ繊維及び前記無機粒子を含む第2ナノ繊維層とする無機粒子含有化工程とをこの順番で含むことを特徴とする。上記の本発明のセパレーター製造方法によっても、上記したような本発明のセパレーターを製造することが可能となる。[21]本発明のセパレーター製造方法においては、前記接合工程は、前記基材層と、前記第1ナノ繊維層と、前記第2ナノ繊維層又は前記第2ナノ繊維を含む層とを積層した状態で熱圧着する熱接合工程であって、当該熱接合工程により前記第1ナノ繊維の少なくとも一部を熱で溶融させて前記基材層と前記第2ナノ繊維層とを前記第1ナノ繊維で接合することが好ましい。このような方法とすることにより、熱接合性を有する樹脂からなる第1ナノ繊維を用いた場合において、基材層と第2ナノ繊維層とを加熱により接合することが可能となる。以下、本発明のセパレーター、セパレーター製造装置及びセパレーター製造方法について図に示す実施の形態に基づいて説明する。[実施形態1]1.実施形態1に係るセパレーター1の構成まず、実施形態1に係るセパレーター1の構成を説明する。図1は、実施形態1に係るセパレーター1を説明するための図である。図1aは芯材符号を図示せず。に巻いた状態のセパレーター1の斜視図であり、図1bはセパレーター1の拡大断面図であり、図1cは図1bのAで示す範囲をさらに拡大して示す模式図以下、拡大模式図という。である。実施形態1に係るセパレーター1は、図1に示すように、基材層10と、第1ナノ繊維層20と、第2ナノ繊維層30とを有し、基材層10、第1ナノ繊維層20及び第2ナノ繊維層30は、基材層10、第1ナノ繊維層20、第2ナノ繊維層30の順番で積層されている。セパレーター1においては、基材層10と第2ナノ繊維層30とは、第1ナノ繊維22により接合されている。具体的には、図1cに示すように、基材層10と第2ナノ繊維層30とは、少なくとも一部が熱で溶融した第1ナノ繊維24により接合されている。セパレーター1の厚さは、1μm~100μmの範囲内にあり、例えば、20μmである。実施形態1に係るセパレーター1は、後述するように、実施形態1に係るセパレーター製造装置100を用いて、実施形態1に係るセパレーター製造方法を実施することにより得ることができる。基材層10は長尺シートの形態を取っており、基材層10としては、各種材料からなる不織布、織物、編物、紙等、通気性通液性のあるものを用いることができる。実施形態1においては、基材層10として繊維質の基材層を用いており、図1c中、符号12で示すのは基材層10中の基材繊維である。なお、基材層10としては、繊維質以外のもの例えば、多孔性のフィルムも用いることができる。基材層10の厚さは、例えば1μm~90μmのものを用いることができる。基材層10の長さは、例えば10m~10kmのものを用いることができる。第1ナノ繊維層20は、第1ナノ繊維22からなる。なお、第1ナノ繊維層は第1ナノ繊維を含んでいればよく、その上であれば第1ナノ繊維以外の物質を含んでもよい。第1ナノ繊維22は熱接合性を有する樹脂からなる。第1ナノ繊維22の平均径は、50nm~1000nmの範囲内にあり、例えば、100nmである。第1ナノ繊維22は、後述するように電界紡糸法により得ることができる。第2ナノ繊維層30は、第2ナノ繊維32及び無機粒子34を含む。なお、第2ナノ繊維層は第2ナノ繊維及び無機粒子を含んでいればよく、その上であれば第2ナノ繊維及び無機粒子以外の物質を含んでもよい。第2ナノ繊維32の平均径は、第1ナノ繊維22の平均径よりも大きく、かつ、80nm~3000nmの範囲内にあり、例えば、1000nmである。第2ナノ繊維32は、後述するように電界紡糸法により得ることができる。無機粒子34の平均径は、5nm~1000nmの範囲内にあり、例えば、50nmである。無機粒子34は、無機酸化物、無機窒化物又は無機炭化物からなり、例えば、アルミナからなる。セパレーター1においては、熱接合性を有する樹脂の融点は、基材層10を構成する材料基材繊維12の融点及び第2ナノ繊維層30を構成する材料第2ナノ繊維32の融点のいずれよりも低く、さらにいえば、10以上低い。セパレーター1においては、図1bに示すように、第1ナノ繊維層20は第2ナノ繊維層30よりも薄い。2.実施形態1に係るセパレーター製造装置100の構成次に、実施形態1に係るセパレーター製造装置100の構成を説明する。図2は、実施形態1に係るセパレーター製造装置100の正面図である。なお、図2においては、一部の部材筐体200や原料タンク232等は断面図として示している。セパレーター製造装置100は、搬送装置110と、第1電界紡糸装置120と、第2電界紡糸装置121と、接合装置130とを備える。セパレーター製造装置100は、第1電界紡糸装置120及び第2電界紡糸装置121をそれぞれ1つずつ備える。搬送装置110は、基材層10を所定の搬送速度で搬送する。搬送装置110は、基材層10を繰り出す繰り出しローラー111、基材層10を巻き取る巻き取りローラー112、基材層10の張りを調整するテンションローラー113,118及び繰り出しローラー111と巻き取りローラー112との間に位置する補助ローラー114を備える。繰り出しローラー111及び巻き取りローラー112は、図示しない駆動モーターにより回転駆動される構造となっている。第1電界紡糸装置120は、電界紡糸法により、基材層10における一方の面実施形態1においては下方の面に、第1ナノ繊維22を含む第1ナノ繊維層20’を形成する機構を有する後述する図4b参照。。第1電界紡糸装置120は、図2に示すように、筐体200と、ノズルユニット210と、ポリマー溶液供給部230と、コレクター250と、電源装置260と、補助ベルト装置270とを備える。第1電界紡糸装置120は、後述する複数の上向きノズル220の吐出口からポリマー溶液をオーバーフローさせながら吐出して、第1ナノ繊維層20’を形成する。筐体200は、導電体からなる。ノズルユニット210は、複数の上向きノズル220を有する。上向きノズル220は、ポリマー溶液供給部230から供給される第1ナノ繊維22の原料を溶解したポリマー溶液熱接合性を有する樹脂のポリマー溶液を吐出口から吐出するノズルである。上向きノズル220は、ポリマー溶液を吐出口から上向きに吐出する。上向きノズル220を構成する材料としては導電体を用いることができ、例えば、銅、ステンレス鋼、アルミニウム等を用いることができる。上向きノズル220は、例えば、1.5cm~6.0cmのピッチで配列されている。上向きノズル220の数は、例えば、36個縦横同数に配列した場合、6個×6個~21904個縦横同数に配列した場合、148個×148個とすることができる。なお、実施形態1においては、ノズルとして上向きノズル220を用いているが、本発明はこれに限定されるものではない。ノズルとして横向きノズルを用いてもよいし、下向きノズルを用いてもよい。ポリマー溶液供給部230は、ポリマー溶液をノズルユニット210に供給する。ポリマー溶液供給部230は、原料タンク232、撹拌装置233及び供給装置234を備える。第1電界紡糸装置120の原料タンク232には、第1ナノ繊維22の原料を溶解したポリマー溶液が入る。コレクター250は、ノズルユニット210の上方に配置されている。コレクター250は導電体からなり、図2に示すように、絶縁部材252を介して筐体200に取り付けられている。電源装置260は、上向きノズル220と、コレクター250との間に高電圧を印加する。電源装置260の正極はコレクター250に接続され、電源装置260の負極は筐体200を介してノズルユニット210に接続されている。補助ベルト装置270は、基材層10の搬送速度に同期して回転する補助ベルト272と、補助ベルト272の回転を助ける5つの補助ベルト用ローラー274とを有する。5つの補助ベルト用ローラー274のうち1つ又は2つ以上の補助ベルト用ローラーが駆動ローラーであり、残りの補助ベルト用ローラーが従動ローラーである。コレクター250と基材層10との間に補助ベルト272が配設されているため、基材層10は、正の高電圧が印加されているコレクター250に引き寄せられることなくスムーズに搬送されるようになる。第2電界紡糸装置121は、電界紡糸法により、第2ナノ繊維32の原料を溶解したポリマー溶液に無機粒子34を混合した混合ポリマー溶液を用いて、第1ナノ繊維層20’の表面に、第2ナノ繊維32及び無機粒子34を含む第2ナノ繊維層30を形成する機構を有する。第2電界紡糸装置121は、詳しい説明は省略するが、基本的な機械的構成は第1電界紡糸装置120と同様であるものの、第2ナノ繊維層を形成するために細部の構造が異なる。図2においては、説明を簡単にするため、第2電界紡糸装置121の構成要素については、基本的な構成及び役割が第1電界紡糸装置120における相当する構成要素と同様であるものには同様の符号を付した。なお、第2電界紡糸装置121の原料タンク232には、第2ナノ繊維32の原料を溶解したポリマー溶液に無機粒子34を混合した混合ポリマー溶液が入る。第2電界紡糸装置121は、第2ナノ繊維32の原料を溶解したポリマー溶液に無機粒子34を混合した混合ポリマー溶液を用いて、基材層10における一方の面に、第2ナノ繊維32及び無機粒子34を含む第2ナノ繊維層30を形成する機構のひとつとして、無機粒子34よりも大きい径を有する。具体的には、無機粒子34の粒子径に対して100倍以上の径を有することが好ましい。接合装置130は、第1ナノ繊維22を用いて基材層10と第2ナノ繊維層30とを接合する装置である。接合装置130は、基材層10と、第1ナノ繊維層20と、第2ナノ繊維層30とを積層した状態で熱圧着する熱接合装置からなる。接合装置130としては、図2に示すように、カレンダーロールを備えた熱接合装置を例示することができる。なお、加熱するための手段としては、例えば、カレンダーロール内にヒーター機能図示せず。を組み込んだものを用いることができるが、これ以外にも、たとえば、抵抗加熱器、赤外線加熱器、乾燥器、熱風発生器等を用いることも可能である。なお、図2においては、カレンダーロールは、上下1個ずつのローラーによって第2積層体50を挟むような構成のものを例示したが、このような構成に限られるものではなく、上下2個ずつのローラーが存在するもの等種々の構成を有するカレンダーロールを使用することができる。3.実施形態1に係るセパレーター製造方法次に、実施形態1に係るセパレーター製造方法を説明する。図3は、実施形態1に係るセパレーター製造方法のフローチャートである。図4は、実施形態1に係るセパレーター製造方法を説明するための図である。図4aは基材準備工程S1のときの基材10の拡大断面図であり、図4bは第1電界紡糸工程S2後の第1積層体40の拡大断面図であり、図4cは第2電界紡糸工程S3後の第2積層体の拡大断面図である。図5は、実施形態1における接合工程S4を説明するために示す図である。図5aは接合工程S4の前の拡大模式図であり、図5bは接合工程S4の後の拡大模式図である。実施形態1に係るセパレーター製造方法は、図3に示すように、基材層準備工程S1と、第1電界紡糸工程S2と、第2電界紡糸工程S3と、接合工程S4とをこの順番で含む。実施形態1に係るセパレーター製造方法は、実施形態1に係るセパレーター製造装置100を用いて行う。1.基材層準備工程S1基材準備工程S1は、図4aに示すように、基材層10を準備する工程である。実施形態1においては、基材層10は長尺シートの形態を取っている。なお、本発明のセパレーター製造方法においては、長尺シート以外の形態を取る種々の形状の基材層を用いることもできる。実施形態1においては、基材層10の準備後、長尺シートである基材層10を搬送装置110にセットし、基材層10を繰り出しローラー111から所定の搬送速度で搬送させる。2.第1電界紡糸工程S2第1電界紡糸工程S2は、図4bに示すように、電界紡糸法により、第1ナノ繊維22の原料を溶解したポリマー溶液を用いて、基材層10における一方の下方の面に、第1ナノ繊維22を含む第1ナノ繊維層20’を形成する工程である。具体的には、まず、ポリマー溶液を、第1電界紡糸装置120におけるポリマー溶液供給部230を通じてノズルユニット210へ供給する。次に、コレクター250とノズルユニット210との間に電圧をかけて、上向きノズル220からポリマー溶液を吐出させ、長尺シートである基材層10の下方の面に第1ナノ繊維層20’を形成し、第1積層体40とする。第1電界紡糸工程S2は、上記した電界紡糸装置120を用いて行う。3.第2電界紡糸工程S3第2電界紡糸工程S3は、図4cに示すように、電界紡糸法により、第2ナノ繊維32の原料を溶解したポリマー溶液に無機粒子34を混合した混合ポリマー溶液を用いて、第1積層体40における第1ナノ繊維層20’の表面に、第2ナノ繊維32及び無機粒子34を含む第2ナノ繊維層30を形成する工程である。具体的には、まず、混合ポリマー溶液を、第2電界紡糸装置121におけるポリマー溶液供給部230を通じてノズルユニット210へ供給する。次に、コレクター250とノズルユニット210との間に電圧をかけて、上向きノズル220から混合ポリマー溶液を吐出させ、既に形成されている第1ナノ繊維層20’の下方の面に第2ナノ繊維層30を形成し、第2積層体50とする。第2電界紡糸工程S3は、上記した電界紡糸装置121を用いて行う。4.接合工程S4接合工程S4は、図5に示すように、第1ナノ繊維22を用いて、基材層10と第2ナノ繊維層30とを接合する工程である。接合工程S4は、基材層10と、第1ナノ繊維層20と、第2ナノ繊維層30とを積層した状態で熱圧着する熱接合工程であって、当該熱接合工程により第1ナノ繊維22の少なくとも一部を熱で溶融させて、基材層10と第2ナノ繊維層30とを第1ナノ繊維22で接合する。接合工程S4は、上記した接合装置130を用いて行う。以下に、実施形態1における紡糸条件を例示的に示す。第1ナノ繊維22の材料としては、熱接合性を有する樹脂、例えば、ポリフッ化ビニリデンPVDF、ポリ乳酸PLA、ポリプロピレンPP、ポリエチレンPE、ポリ酢酸ビニルPVAc、ポリエチレンテレフタレートPET、ポリブチレンテレフタレートPBT、ポリエチレンナフタレートPEN、ポリアミドPA、ポリウレタンPUR、ポリビニルアルコールPVA、ポリアクリロニトリルPAN、ポリイミドPI、ポリエーテルイミドPEI、ポリカプロラクトンPCL、ポリ乳酸グリコール酸PLGA等を用いることができる。第2ナノ繊維32の原料としては、例えば、ポリフッ化ビニリデンPVDF、ポリ乳酸PLA、ポリプロピレンPP、ポリエチレンPE、ポリ酢酸ビニルPVAc、ポリエチレンテレフタレートPET、ポリブチレンテレフタレートPBT、ポリエチレンナフタレートPEN、ポリアミドPA、ポリウレタンPUR、ポリビニルアルコールPVA、ポリアクリロニトリルPAN、ポリイミドPI、ポリエーテルイミドPEI、ポリカプロラクトンPCL、ポリ乳酸グリコール酸PLGA、シルク、セルロース、キトサン等を用いることができる。各種ポリマー溶液を製造するための溶媒としては、例えば、ジクロロメタン、ジメチルホルムアミド、ジメチルスルホキシド、メチルエチルケトン、クロロホルム、アセトン、水、蟻酸、酢酸、シクロヘキサン、THF等を用いることができる。また、溶媒として複数種類の溶媒を混合して用いてもよい。ポリマー溶液には、導電性向上剤等の添加剤を含有させてもよい。搬送速度は、例えば0.2m/分~100m/分に設定することができる。上向きノズル220とコレクター250とノズルユニット210に印加する電圧は、10kV~80kVに設定することができ、50kV付近に設定することが好ましい。紡糸区域の温度は、例えば25に設定することができる。紡糸区域の湿度は、例えば30に設定することができる。以下、実施形態1に係るセパレーター1、セパレーター製造装置100及びセパレーター製造方法の効果を記載する。実施形態1に係るセパレーター1によれば、第1ナノ繊維22を含む第1ナノ繊維層20を有し、基材層10と第2ナノ繊維層30とが第1ナノ繊維22により接合されているため、基材層と第2ナノ繊維層従来のナノ繊維層に相当とが剥離するのを抑制することが可能となり、その結果、第2ナノ繊維層がセパレーターの製造過程で剥離して損傷するのを抑制することが可能となる。また、実施形態1に係るセパレーター1によれば、無機粒子34を含む第2ナノ繊維層30を有するため、従来のセパレーターと同様に、高い熱的安定性と、電解液に対する高い親和性とを有するセパレーターとすることが可能となる。また、実施形態1に係るセパレーター1によれば、それぞれ異なる性質を有する基材層10と第2ナノ繊維層30とを用いることにより、従来のセパレーターと同様に、多様な性質を有するセパレーターとすることが可能となる。また、実施形態1に係るセパレーター1によれば、基材層10が有する性質に第2ナノ繊維層30が有する性質広い表面積や微細な空隙等を付加することにより、従来のセパレーターと同様に、一層多様な性質を有するセパレーターとすることが可能となる。また、実施形態1に係るセパレーター1によれば、基材層や第2ナノ繊維層と異なる性質を有する第1ナノ繊維層を用いることにより、セパレーターに第1ナノ繊維層が有する性質をさらに付加し、より一層多様な性質を有するセパレーターとすることが可能となる。また、実施形態1に係るセパレーター1によれば、繊維の平均径や空隙が微細な第2ナノ繊維層30を備えるため、従来のセパレーターと同様に、一般的な繊維層を有するセパレーターと比較して、高い電解液吸収性、低いイオン抵抗性及び高いデンドライト耐性を備え、さらに、総厚の薄いセパレーターとすることが可能となる。また、実施形態1に係るセパレーター1によれば、第1ナノ繊維22は、熱接合性を有する樹脂からなるため、基材層と第2ナノ繊維層とを加熱することにより容易に接合することが可能となる。また、実施形態1に係るセパレーター1によれば、熱接合性を有する樹脂の融点が基材層10を構成する材料の融点及び第2ナノ繊維層30を構成する材料の融点のいずれよりも低いため、基材層を構成する材料の融点及び第2ナノ繊維層を構成する材料の融点と熱接合性を有する樹脂の融点との間の温度で加熱することにより第1ナノ繊維を選択的に溶融することが可能となる。また、実施形態1に係るセパレーター1によれば、熱接合性を有する樹脂の融点が基材層10を構成する材料の融点及び第2ナノ繊維層30を構成する材料の融点のいずれよりも10°C以上低いため、基材層を構成する材料の融点及び第2ナノ繊維層を構成する材料の融点と、熱接合性を有する樹脂の融点とに十分な差があるため、加熱することにより第1ナノ繊維を選択的に溶融することが容易に可能となる。また、実施形態1に係るセパレーター1によれば、第1ナノ繊維22の平均径が50nm~1000nmの範囲内にあるため、基材層と第2ナノ繊維層とが十分な強度で接合された状態となり、かつ、セパレーターの通液性が低下するのを抑制することが可能となる。また、実施形態1に係るセパレーター1によれば、第2ナノ繊維32の平均径は、第1ナノ繊維22の平均径よりも大きく、かつ、80nm~3000nmの範囲内にあるため、加熱することにより第2ナノ繊維が受ける影響を抑制し、かつ、ナノ繊維としての性質広い表面積や微細な空隙等を損なわないようにすることが可能となる。また、実施形態1に係るセパレーター1によれば、第2ナノ繊維層30が第1ナノ繊維層20よりも厚いため、セパレーターにおいてナノ繊維層が有する性質広い表面積や微細な空隙等を付加するのが主に第2ナノ繊維層となり、安定した性能を有するセパレーターとすることが可能となる。また、実施形態1に係るセパレーター1によれば、第1ナノ繊維22及び第2ナノ繊維32が電界紡糸法により得られたものであるため、所望の性質組成、厚さ、目付、各ナノ繊維の平均径、溶融温度、溶媒に対する溶解性等を有する第1ナノ繊維層及び第2ナノ繊維層を形成することが可能となる。また、実施形態1に係るセパレーター1によれば、無機粒子34の平均径が5nm~1000nmの範囲内にあるため、無機粒子の取り扱いを容易なものとすることが可能となり、かつ、第2ナノ繊維層の空間構造が崩壊するのを抑制することが可能となる。また、実施形態1に係るセパレーター1によれば、無機粒子34が無機酸化物、無機窒化物又は無機炭化物からなるため、一層高い熱的安定性と、電解液に対する一層高い親和性を有するセパレーターとすることが可能となる。実施形態1に係るセパレーター製造装置100によれば、第1電界紡糸装置120と、第2電界紡糸装置121と、接合装置130とを備えるため、上記したような実施形態1に係るセパレーター1を製造することが可能となる。また、実施形態1に係るセパレーター製造装置100によれば、接合装置130は、基材層10と、第1ナノ繊維層20と、第2ナノ繊維層30とを積層した状態で熱圧着する熱接合装置からなるため、熱接合性を有する樹脂からなる第1ナノ繊維を用いた場合において、基材層と第2ナノ繊維層とを加熱により接合することが可能となる。実施形態1に係るセパレーター製造方法によれば、基材層準備工程S1と、第1電界紡糸工程S2と、第2電界紡糸工程S3と、接合工程S4とをこの順番で含むため、上記したような実施形態1に係るセパレーター1を製造することが可能となる。また、実施形態1に係るセパレーター製造方法によれば、接合工程S4は、基材層10と、第1ナノ繊維層20と、第2ナノ繊維層30とを積層した状態で熱圧着する熱接合工程であって、当該熱接合工程により第1ナノ繊維22の少なくとも一部を熱で溶融させて基材層10と第2ナノ繊維層30とを第1ナノ繊維22で接合するため、熱接合性を有する樹脂からなる第1ナノ繊維を用いた場合において、基材層と第2ナノ繊維層とを加熱により接合することが可能となる。[実施形態2]図6は、実施形態2に係るセパレーター製造装置102の正面図である。図7は、実施形態2に係るセパレーター製造方法のフローチャートである。図8は、実施形態2に係る第2電界紡糸工程S13及び無機粒子含有化工程S14を説明するために示す図である。図8aは第2電界紡糸工程S13後の拡大模式図であり、図8bは無機粒子含有化工程S14後の拡大模式図である。実施形態2においては、セパレーター1を製造するためのセパレーター製造装置及びセパレーター製造方法であって、実施形態1に係るセパレーター製造装置100及びセパレーター製造方法とは異なるものを説明する。実施形態2に係るセパレーター製造装置102は、基本的には実施形態1に係るセパレーター製造装置100と同様の構成を有するが、第2電界紡糸装置の構成と、無機粒子含有化装置をさらに備えることとが実施形態1に係るセパレーター製造装置100の場合とは異なる。以下、詳細に説明する。セパレーター製造装置102における第2電界紡糸装置122は、図6に示すように、実施形態1における第2電界紡糸装置121と基本的に同様の構成を有するが、第2ナノ繊維32の原料を溶解したポリマー溶液を用いて、第1ナノ繊維層20’の表面に第2ナノ繊維32を含む層31を形成する機構を有する点が異なる。第2電界紡糸装置122は、詳しい説明は省略するが、基本的な機械的構成は第2電界紡糸装置121と同様であるものの、第2ナノ繊維32を含む層31を形成するために細部の構造が異なる。図6においては、説明を簡単にするため、第2電界紡糸装置122の構成要素について、基本的な構成及び役割が第2電界紡糸装置121における相当する構成要素と同様であるものには同様の符号を付した。なお、第2電界紡糸装置122の原料タンク232には、第2ナノ繊維32の原料を溶解したポリマー溶液が入る。無機粒子含有化装置140は、第2ナノ繊維32を含む層31に無機粒子34をさらに含ませ、第2ナノ繊維32及び無機粒子34を含む第2ナノ繊維層30を形成する機構を有する装置である図8参照。。具体的には、無機粒子含有化装置140は、第2電界紡糸装置122と接合装置130との間に配置され、第2ナノ繊維32を含む層31に向かって、溶媒とともに無機粒子34を噴射する装置である。当該溶媒としては、各ナノ繊維を損傷させないものを用いることができる。用いることができる溶媒は、用いるナノ繊維の種類により異なるが、例えば、各種アルカン、アセトン、水、シクロヘキサン、THF等を用いることができる。なお、溶媒として複数種類の溶媒を混合して用いてもよい。また、溶媒を用いず、無機粒子のみを噴射してもよい。実施形態2に係るセパレーター製造方法は、基本的には実施形態1に係るセパレーター製造方法と同様の方法であるが、第2電界紡糸工程の内容及び無機粒子含有化工程をさらに含む点が実施形態1に係るセパレーター製造方法の場合とは異なる。以下、詳細に説明する。実施形態2に係るセパレーター製造方法は、図7に示すように、基材層準備工程S11と、第1電界紡糸工程S12と、第2電界紡糸工程S13と、無機粒子含有化工程S14と、接合工程S15とをこの順番で含む。このうち、基材層準備工程S11は、実施形態1における基材層準備工程S1と同様の工程である。また、第1電界紡糸工程S12は、実施形態1における第1電界紡糸工程S2と同様の工程である。さらにまた、接合工程S15は、実施形態1における接合工程S4と同様の工程である。したがって、これらの工程についての説明は省略する。第2電界紡糸工程S13は、電界紡糸法により、第2ナノ繊維32の原料を溶解したポリマー溶液を用いて、第1ナノ繊維層20’の表面に第2ナノ繊維32を含む層31を形成する工程である図8参照。。実施形態2においては、第2ナノ繊維32を含む層31の形成は、上記した第2電界紡糸装置122を用いて行う。無機粒子含有化工程S14は、第2ナノ繊維32を含む層31に無機粒子34をさらに含ませ、第2ナノ繊維32を含む層31を第2ナノ繊維32及び無機粒子34を含む第2ナノ繊維層30を形成する工程である。無機粒子含有化工程S14は、上記した無機粒子含有化装置140を用いて行う。実施形態2に係るセパレーター製造装置102によれば、上記のように、第1電界紡糸装置120と、第2電界紡糸装置122と、無機粒子含有化装置140と、接合装置130とを備えるため、セパレーター1を製造することが可能となる。実施形態2に係るセパレーター製造方法によれば、上記のように、基材層準備工程S11と、第1電界紡糸工程S12と、第2電界紡糸工程S13と、無機粒子含有化工程S14と、接合工程S15とをこの順番で含むため、セパレーター1を製造することが可能となる。[実施形態3]図9は、実施形態3に係るセパレーター製造装置104の正面図である。図10は、実施形態3に係るセパレーター製造方法のフローチャートである。実施形態3においては、セパレーター1を製造するためのセパレーター製造装置及びセパレーター製造方法であって、実施形態1に係るセパレーター製造装置100及びセパレーター製造方法とは異なり、また、実施形態2に係るセパレーター製造装置102及びセパレーター製造方法とも異なるものを説明する。実施形態3に係るセパレーター製造装置104は、基本的には実施形態1に係るセパレーター製造装置100と同様の構成を有するが、第2電界紡糸装置の構成が実施形態1に係るセパレーター製造装置100の場合とは異なる。以下、詳細に説明する。セパレーター製造装置104における第2電界紡糸装置123は、図9に示すように、実施形態1における第2電界紡糸装置121と基本的に同様の構成を有するが、第2ナノ繊維32の原料を溶解したポリマー溶液を用いて、第1ナノ繊維層20’の表面に第2ナノ繊維32を含む層31を形成する機構を有し、かつ、第2ナノ繊維32を含む層31の形成後に第2ナノ繊維32を含む層31に無機粒子34を含ませ、第2ナノ繊維32を含む層31を第2ナノ繊維32及び無機粒子34を含む第2ナノ繊維層30とする機構を有する点が異なる。第2電界紡糸装置123は、詳しい説明は省略するが、基本的な機械的構成は第2電界紡糸装置121と同様であるものの、ノズルユニット210の直後に無機粒子含有化装置142をさらに有する。図9においては、説明を簡単にするため、第2電界紡糸装置123の構成要素について、基本的な構成及び役割が第2電界紡糸装置121における相当する構成要素と同様であるものには同様の符号を付した。なお、第2電界紡糸装置123の原料タンク232には、第2ナノ繊維32の原料を溶解したポリマー溶液が入る。無機粒子含有化装置142は、第2ナノ繊維32を含む層31に無機粒子34を含ませ、第2ナノ繊維32を含む層31を第2ナノ繊維32及び無機粒子34を含む第2ナノ繊維層30とする機構を有する装置である。無機粒子含有化装置142は、第2電界紡糸装置123の一部であること以外については、実施形態2における無機粒子含有化装置140と基本的に同様の構成を有するため、詳しい説明は省略する。実施形態3に係るセパレーター製造方法は、基本的には実施形態1に係るセパレーター製造方法と同様の方法であるが、第2電界紡糸工程の内容が実施形態1に係るセパレーター製造方法の場合とは異なる。以下、詳細に説明する。実施形態3に係るセパレーター製造方法は、図10に示すように、基材層準備工程S21と、第1電界紡糸工程S22と、第2電界紡糸工程S23と、接合工程S24とをこの順番で含む。このうち、基材層準備工程S21は、実施形態1における基材層準備工程S1と同様の工程である。また、第1電界紡糸工程S22は、実施形態1における第1電界紡糸工程S2と同様の工程である。さらにまた、接合工程S24は、実施形態1における接合工程S4と同様の工程である。したがって、これらの工程についての説明は省略する。第2電界紡糸工程S23は、電界紡糸法により、第2ナノ繊維32の原料を溶解したポリマー溶液を用いて、第1ナノ繊維層20’の表面に第2ナノ繊維32を含む層31を形成し、かつ、第2ナノ繊維32を含む層31の形成後に第2ナノ繊維32を含む層31に無機粒子34を含ませ、第2ナノ繊維32を含む層31を第2ナノ繊維32及び無機粒子34を含む第2ナノ繊維層30とする工程である。実施形態3においては、第2ナノ繊維層30の形成は、上記した第2電界紡糸装置123を用いて行う。実施形態3に係るセパレーター製造装置104によれば、上記のように、第1電界紡糸装置120と、第2電界紡糸装置123と、接合装置130とを備えるため、セパレーター1を製造することが可能となる。実施形態3に係るセパレーター製造方法によれば、上記のように、基材層準備工程S21と、第1電界紡糸工程S22と、第2電界紡糸工程S23と、接合工程S24とをこの順番で含むため、セパレーター1を製造することが可能となる。[実施形態4]図11は、実施形態4に係るセパレーター製造装置106の正面図である。図12は、実施形態4に係るセパレーター製造方法のフローチャートである。実施形態4においては、セパレーター1を製造するためのセパレーター製造装置及びセパレーター製造方法であって、実施形態1に係るセパレーター製造装置100及びセパレーター製造方法とは異なり、また、実施形態2に係るセパレーター製造装置102及びセパレーター製造方法とは異なり、さらにまた、実施形態3に係るセパレーター製造装置104及びセパレーター製造方法とも異なるものを説明する。実施形態4に係るセパレーター製造装置104は、基本的には実施形態2に係るセパレーター製造装置102と同様の構成を有するが、無機粒子含有化装置と接合装置との位置が実施形態2に係るセパレーター製造装置102の場合とは異なる。以下、詳細に説明する。セパレーター製造装置106においては、図11に示すように、無機粒子含有化装置140と接合装置130との位置が、セパレーター製造装置102とは逆になっている。このため、実施形態4においては、接合装置130は、第1ナノ繊維22により基材層10と第2ナノ繊維32を含む層31とを接合する装置であり、無機粒子含有化装置140は、第2ナノ繊維32を含む層に無機粒子34を含ませ、第2ナノ繊維32を含む層を第2ナノ繊維32及び無機粒子34を含む第2ナノ繊維層30とする機構を有する装置である。なお、実施形態4においては、接合装置130は、基材層10と、第1ナノ繊維層20と、第2ナノ繊維32を含む層31とを積層した状態で熱圧着する熱接合装置からなる。実施形態4に係るセパレーター製造方法は、基本的には実施形態2に係るセパレーター製造方法と同様の方法であるが、無機粒子含有化装置と接合装置との順番が実施形態2に係るセパレーター製造方法の場合とは異なる。以下、詳細に説明する。実施形態4に係るセパレーター製造方法は、図12に示すように、基材層準備工程S31と、第1電界紡糸工程S32と、第2電界紡糸工程S33と、接合工程S34と、無機粒子含有化S35とをこの順番で含む。このうち、基材層準備工程S31は、実施形態2における基材層準備工程S11と同様の工程である。また、第1電界紡糸工程S32は、実施形態2における第1電界紡糸工程S12と同様の工程である。さらにまた、第2電界紡糸工程S33は、実施形態2における第2電界紡糸工程S13と同様の工程である。したがって、これらの工程についての説明は省略する。実施形態4に係るセパレーター製造方法は、上記したセパレーター製造装置106を用いて行う。接合工程S34は、第1ナノ繊維22により基材層10と第2ナノ繊維32を含む層31とを接合する工程である。接合工程S34は、基材層10と、第1ナノ繊維層20と、第2ナノ繊維を含む層31とを積層した状態で熱圧着する熱接合工程であって、当該熱接合工程により第1ナノ繊維22の少なくとも一部を熱で溶融させて基材層10と第2ナノ繊維を含む層31とを第1ナノ繊維22で接合する。接合工程S34は、上記した接合装置130を用いて行う。無機粒子含有化工程S35は、第2ナノ繊維32を含む層に無機粒子34をさらに含ませ、第2ナノ繊維32を含む層を第2ナノ繊維32及び無機粒子34を含む第2ナノ繊維層30とする工程である。無機粒子含有化工程S35は、上記した無機粒子含有化装置140を用いて行う。実施形態4に係るセパレーター製造装置106によれば、上記のように、第1電界紡糸装置120と、第2電界紡糸装置122と、接合装置130と、無機粒子含有化装置140とを備えるため、セパレーター1を製造することが可能となる。実施形態4に係るセパレーター製造方法によれば、上記のように、基材層準備工程S31と、第1電界紡糸工程S32と、第2電界紡糸工程S33と、接合工程S34と、無機粒子含有化工程S35とをこの順番で含むため、セパレーター1を製造することが可能となる。以上、本発明を上記の実施形態に基づいて説明したが、本発明は上記の実施形態に限定されるものではない。その趣旨を逸脱しない範囲において種々の形態において実施することが可能であり、例えば、次のような変形も可能である。1上記各実施形態における各構成要素の数、位置関係、大きさは例示であり、本発明はこれに限定されるものではない。2上記各実施形態においては、基材層10、第1ナノ繊維層20及び第2ナノ繊維層30からなるセパレーターを例にとって本発明のセパレーターを説明したが、本発明はこれに限定されるものではない。例えば、基材層、第1ナノ繊維層及び第2ナノ繊維層以外の構成要素補強部材等をさらに備えるセパレーターとしてもよい。3上記各実施形態に係るセパレーター1は、各実施形態に係るセパレーター製造装置を用いて製造するものとしたが、本発明はこれに限定されるものではない。例えば、本発明のセパレーターは、第1電界紡糸装置、第2電界紡糸装置及び接合装置がそれぞれ別体となっているセパレーター製造装置を用いて製造してもよい。このように、本発明のセパレーターは、種々のセパレーター製造装置を用いて製造することができる。4上記各実施形態に係るセパレーター1は、各実施形態に係るセパレーター製造方法により製造するものとしたが、本発明はこれに限定されるものではない。例えば、本発明のセパレーターは、第1電界紡糸工程と第2電界紡糸工程とを同時に行うセパレーター製造方法により製造してもよい。このように、本発明のセパレーターは、種々のセパレーター製造方法を用いて製造することができる。5上記各実施形態に係るセパレーター製造方法は、各実施形態に係るセパレーター製造装置を用いて行うものとしたが、本発明はこれに限定されるものではない。例えば、本発明のセパレーター製造方法は、第1電界紡糸装置、第2電界紡糸装置及び接合装置がそれぞれ別体となっているセパレーター製造装置を用いて行ってもよい。このように、本発明のセパレーター製造方法は、種々のセパレーター製造装置を用いて行うことができる。6上記実施形態3においては、第2ナノ繊維32の原料を溶解したポリマー溶液を用いて、第1ナノ繊維層20の表面に第2ナノ繊維32を含む層31を形成する機構を有し、かつ、第2ナノ繊維32を含む層31の形成後に第2ナノ繊維32を含む層31に無機粒子34を含ませ、第2ナノ繊維32を含む層31を第2ナノ繊維32及び無機粒子34を含む第2ナノ繊維層30とする機構を有する第2電界紡糸装置123を用いたが、本発明はこれに限定されるものではない。第2ナノ繊維の原料を溶解したポリマー溶液を用いて、第1ナノ繊維層の表面に第2ナノ繊維を含む層を形成する機構を有し、かつ、第2ナノ繊維を含む層の形成中に第2ナノ繊維を含む層に無機粒子を含ませ、第2ナノ繊維を含む層を第2ナノ繊維及び無機粒子を含む第2ナノ繊維層とする機構を有する第2電界紡糸装置を用いてもよい。このような第2電界紡糸装置としては、例えば、無機粒子含有化装置が複数のノズルにおけるノズル間に配置されている第2電界紡糸装置や、無機粒子含有化装置がノズルユニットの側面側に配置されている第2電界紡糸装置等を用いることができる。7上記6の場合においては、第2電界紡糸工程として、電界紡糸法により、第2ナノ繊維の原料を溶解したポリマー溶液を用いて、第1ナノ繊維層の表面に第2ナノ繊維を含む層を形成し、かつ、第2ナノ繊維を含む層の形成中に第2ナノ繊維を含む層に無機粒子を含ませ、第2ナノ繊維を含む層を第2ナノ繊維及び無機粒子を含む第2ナノ繊維層とする第2電界紡糸工程を行うことにより、セパレーターを得ることができる。8上記各実施形態においては、熱接合性を有する樹脂からなる第1ナノ繊維を用い、基材層10と第2ナノ繊維層30とは、少なくとも一部が熱で溶融した第1ナノ繊維22により接合されているセパレーターを例にとって本発明を説明したが、本発明のセパレーターはこれに限定されるものではない。図13は、変形例におけるセパレーター製造方法のフローチャートである。例えば、所定の溶媒に対して溶解性を有する樹脂からなる第1ナノ繊維を用い、基材層と第2ナノ繊維層とは、少なくとも一部が所定の溶媒で溶解した第1ナノ繊維により接合されているセパレーターとしてもよい。このようなセパレーターは、例えば図13に示すように、第1ナノ繊維に対して適度な溶解性を有する溶媒に第2積層体を浸して、又は当該溶媒の蒸気に第2積層体を通して基材層と第2ナノ繊維層とを接合する工程接合工程溶解接合工程S44を行うことで製造することができる。このような構成とすることにより、基材層と第2ナノ繊維層とを所定の溶媒を用いて容易に接合することが可能となる。9上記各実施形態においては、第1電界紡糸装置及び第2電界紡糸装置を1台ずつ備えるセパレーター製造装置を例にとって本発明を説明したが、本発明はこれに限定されるものではない。例えば、第1電界紡糸装置及び第2電界紡糸装置を2台以上備えるセパレーター製造装置を本発明に適用することもできる。10上記実施形態2~4においては、無機粒子34を噴射することにより、第2ナノ繊維を含む層を第2ナノ繊維及び無機粒子を含む第2ナノ繊維層としたが、本発明はこれに限定されるものではない。例えば、無機粒子を含有する溶液を塗布することにより、第2ナノ繊維を含む層を第2ナノ繊維及び無機粒子を含む第2ナノ繊維層としてもよい。"